(57)【要約】【課題】ニードルループ面が起毛されていて凹凸模様や捺染模様を鮮明に描出することが出来、耐摩耗性に優れ、椅子張地等に使用してピリングの発生がなく、パイル面に樹脂組成物や接着剤を塗布して人工皮革の原布としても使用し得る起毛経編布帛を得る。【解決手段】フロント筬とバック筬との少なくとも２枚筬によって、バック筬で編み込むバック編糸１２のシンカーループ３２を１針振りとし、バック筬以外の少なくとも１枚の筬で編み込む編糸１１のシンカーループ３１を多針振りとして編成された経編地のバック編糸を多針振りの編糸よりも大きく熱収縮させてからニードルループ面を起毛して多針振りの編糸による起毛毛羽を形成する。バック編糸１２を無捲縮繊維に成るマルチフィラメント糸とし、多針振り編糸１１を単繊維繊度１．２ｄｔｅｘ以下のマルチフィラメント糸とし、バック編糸の単繊維繊度を多針振り編糸の単繊維繊度よりも太くするとよい。【選択図】図２
2010013766.tif 000002
【特許請求の範囲】
【請求項１】
（ａ）  編成される経編地のニードルループ面側に位置するバック筬を第１筬とし、バック筬よりも経編地のシンカーループ面側に位置するバック筬以外の何れかの他の筬との少なくとも２枚の筬で編成され、
（ｂ）  第１筬であるバック筬に通されたバック編糸（１２）が、１針振りのシンカーループ（３２）を形成して編み込まれ、
（ｃ）  バック筬以外の何れかの他の筬に通された何れかの編糸（１１）が２針振り以上の多針振りのシンカーループ（３１）を形成して編み込まれており、
（ｄ）  １針振りのシンカーループ（３２）を形成しているバック編糸（１２）が、経編地の編成後に熱収縮しており、
（ｅ）  その１針振りのバック編糸（１２）の熱収縮率が、バック筬以外の何れかの他の筬に通されて多針振りのシンカーループを形成している多針振り編糸（１１）の熱収縮率よりも大きく、
（ｆ）  経編地のニードルループ面に起毛処理が施されており、
（ｇ）  経編地のニードルループ面が、バック筬以外の何れかの他の筬に通されて多針振りのシンカーループを形成している多針振り編糸（１１）の起毛毛羽に覆われたパイル面を構成している起毛経編布帛。
【請求項２】
（ｈ）  ニードルループ面の起毛毛羽を構成している多針振り編糸（１１）が、単繊維繊度１．２ｄｔｅｘ以下の細手繊維によって構成されている前掲請求項１に記載の起毛経編布帛。
【請求項３】
（ｉ）  シンカーループ面からパイル面に至る経編地の総厚みが１．５ｍｍ以下である前掲請求項１と請求項２の何れかに記載の起毛経編布帛。
【請求項４】
（ｊ）  ニードルループ面の起毛毛羽を構成している多針振り編糸（１１）が、経編地のシンカーループ面側に位置するフロント筬によって編み込まれたフロント編糸であり、
そのニードルループ面の起毛毛羽を構成している多針振り編糸（１１）が、経編地のニードルループ面に表裏するシンカーループ面の表面に浮き出た多針振りのシンカーループ（３１）を構成している前掲請求項１と請求項２と請求項３の何れかに記載の起毛経編布帛。
【請求項５】
（ｋ）  １針振りのシンカーループを形成しているバック編糸（１２）が、無捲縮繊維に成るマルチフィラメント糸である前掲請求項１と請求項２と請求項３と請求項４の何れかに記載の起毛経編布帛。
【請求項６】
（ｌ）  経編地のウエール密度（単位：ウエール／２５．４ｍｍ）とコース密度（単位：コース／２５．４ｍｍ）との積で表されるパイル密度（Ｍ）が、２０００個／（２５．４ｍｍ）2 以上であり、
（ｍ）  そのパイル密度の２倍（２Ｍ）と多針振り編糸（１１）の総繊度（Ｄ）（ｄｔｅｘ）との積（２Ｍ×Ｄ）で示されるパイル／デシテックス換算密度（ρ）が、４０００００ｄｔｅｘ／（２５．４ｍｍ）2 以上であり、
（ｎ）  ニードルループ面の起毛毛羽を構成している多針振り編糸（１１）と、１針振りのシンカーループを形成しているバック編糸（１２）が、熱可塑性合成繊維マルチフィラメント糸であり、
（ｏ）  そのバック編糸（１２）の単繊維繊度が、その多針振り編糸（１１）の単繊維繊度よりも太い太手繊維を含んでいる前掲請求項１と請求項２と請求項３と請求項４と請求項５の何れかに記載の起毛経編布帛。
【請求項７】
（ｐ）  多針振り編糸（１１）の単繊維繊度がバック編糸（１２）の単繊維繊度の３分の１以下であり、
（ｑ）  バック筬以外の何れかの他の筬に通されて多針振りのシンカーループを形成している多針振り編糸（１１）の細手繊維が、ニードルループ面においてバック編糸（１２）のニードルループ（２２）の隙間から掻き出されており、
（ｒ）  その掻き出された多針振り編糸（１１）の繊維毛羽が、バック編糸（１２）のニードルループ（２２）の隙間を埋めてニードルループ面にパイル面を構成している前掲請求項１と請求項２と請求項３と請求項４と請求項５と請求項６の何れかに記載の起毛経編布帛。
【発明の詳細な説明】
【技術分野】
【０００１】
本発明は、椅子張地、衣料生地、袋物生地、敷布、敷物、合成皮革原布、人工皮革原布等に使用される起毛経編布帛に関するものである。
【背景技術】
【０００２】
起毛布帛の製造工程における起毛処理は、回転する起毛ロールに布帛を通し、起毛ロールの針先の回転方向に交叉する繊維を掻き出して行われる。
従って、織地では、針先の回転方向に交叉する緯糸の繊維が起毛毛羽を形成することになる。
その起毛毛羽が発生し易くするために、起毛処理を施す被起毛織地は、緯糸が数本の経糸を越えて長く浮き出る織組織をもって織成される。
そのような配慮は、起毛処理を施す被起毛経編地にもなされ、経編地に対する起毛処理は、編目が針先の回転方向に平行になるウェール方向Ｗに直線状に並んで出来るニードルループ面に対してではなく、編目が稍斜めではあるがウェール間を結んでコース方向Ｃに並んでジグザグになっているシンカーループ面に対して施されている（例えば、特許文献１参照）。
【０００３】
確かに、ニードルループは、１コース間と言う限られた短い部分に形成され、それがウェール方向、即ち、経編地の長さ方向に一直線に出来、ニードルループの表面に現れる繊維の長さ方向と起毛ロールの針先の回転方向が一致するので、ニードルループ面を起毛ロールで擦っても起毛し難い。
一方、シンカーループは、ガイド筬がスイングするウェールＷの数に応じて長く浮き上がらせることが出来、而も、シンカーループの表面に現れる繊維の長さ方向はコース方向Ｃに略平行で針先の回転方向に略直交するので、織地の緯糸と同様に起毛することが出来る。
【０００４】
従って、シンカーループ面を起毛すると、シンカーループが大きく毛羽立って、ボリューム感のある厚いパイル層を形成することが出来、嵩高で保温性に富む起毛経編布帛が得られる。
とは言え、ウェール間を結んでコース方向Ｃに並んでジグザグに続くシンカーループは、元々経編地からループ状に浮き出ており、それを起毛するときは、そのシンカーループを形成している編糸の少なからず一部の繊維が引き千切られることなくループ状になったまま残され、その結果、その起毛されたシンカーループ面に雄型フックの面ファスナーが触れると、その雄型フックにループ状のまま残された繊維が引っ掻き出され毛羽立ち、ピリングが発生し易く、摩耗し易くなる。
又、パイル層の形成されているシンカーループ面に加熱エンボスロールを当ててニードルループ面に至る凹凸模様を描出しようとする場合、その大きく毛羽立った厚いパイル層が断熱作用をなすので、加熱エンボスロールの熱がシンカーループ面側からニードルループ面側へと伝わり難く、シンカーループ面に付形される凹部の谷底がニードルループ面に達する程度に深く、その凹部の型際が鮮明な凹凸模様をシンカーループ面に描出することは困難である。
【０００５】
そのシンカーループ面に捺染模様を描出しようとする場合、そのシンカーループ面が大きく毛羽立っており、捺染インクが毛羽に弾かれて浸透し難く、顔料捺染ではインク塗膜が毛羽先に付着して浮き出た状態になるので亀裂し易く、その亀裂隙間にインク塗膜の下の捺染インクが付着していない未着色の繊維が露顕して鮮明な捺染模様は描出されず、又、毛羽に弾かれた捺染インクが印捺型際の周囲に滲み出すので、捺染模様の型際も不鮮明になる。
そのようなことは、起毛経編布帛を原布としてそのシンカーループ面に粘性のある樹脂組成物を塗布して人工皮革を得ようとする場合も同様であり、樹脂組成物が僅かにパイル層の毛羽先に接着するだけで深く浸透せず、その樹脂組成物の皮膜が剥離したり亀裂し易く、耐摩耗性のある人工皮革は得難い。
このことは、シンカーループ面に接着剤を塗布して表皮を貼り合わせて合成皮革を得ようとする場合も同様である。
【０００６】
一方、起毛処理の施されていないシンカーループ面では、隣り合うウェールとウェールを連結するシンカーループがジグザグにウェール方向（経編地の長さ方向）に続いているので、隣り合うウェールとウェールを連結することなく鎖編目列を形成してウェール方向（経編地の長さ方向）に一直線状にニードルループが並んだニードルループ面に比して見映えが悪い。そして、シンカーループ面は、ニードルループ面に比して毛羽立ち易い。
【０００７】
ニードルループ面はシンカーループ面に比して毛羽立ち難いが、その毛羽立ち難いニードルループ面を起毛する方法として、バック編糸に単繊維繊度がフロント編糸の単繊維繊度よりも細い細手繊維を使用し、バック編糸の振り（スイング）をフロント編糸の振り（スイング）よりも多い多針振りとして経編布帛を編成し、そのニードルループ面の最表面に露出しているバック編糸のニードルループを起毛する方法もある（例えば、特許文献２参照）。
そのようにすると、バック編糸のニードルループは、フロント編糸のニードルループよりもニードルループ面の最表面に露出しているので、その下側に位置するフロント編糸のニードルループよりも起毛針に触れ易く、バック編糸の繊維が極細で太いフロント編糸の繊維よりも起毛針に引っ掻けられ易く、バック編糸の振り（スイング）がフロント編糸の振りよりも多く、編み込まれたバック編糸の糸足（実質長さ）がフロント編糸の糸足よりも長いのでニードルループ面に引っ掻き出し易く、バック編糸のニードルループの起毛が可能になると言う訳である。
【０００８】
そのバック編糸の糸足をフロント編糸の糸足よりも長くするために、バック編糸の振りをフロント編糸の振りよりも多くすると共に、フロント編糸に高熱収縮性繊維を使用し、編成後に熱収縮させてフロント編糸の糸足を短くする方法も考えられる（例えば、特許文献２参照）。
【０００９】
しかし、ニードルループは、フロント筬で編み込まれるフロント編糸とバック筬で編み込まれるバック編糸が引き揃えられて一体になった状態で形成しているので、ニードルループ面を起毛すれば、起毛し易いバック編糸のみならず、起毛し難いフロント編糸も少なからず起毛され、その起毛された状態では、フロント編糸とバック編糸も共に損傷した摩耗状態になり、その最も摩耗したバック編糸のニードルループがニードルループ面の最表面を成すので、耐摩耗性のある起毛経編布帛は得難い。
【００１０】
そして、バック編糸の繊維には、起毛針に引っ掛かり易い極細繊維が使用されるが、それに成るパイル繊維は、極細であるが故に絡まり合い易く、細かいピリング（毛玉・凹凸）が発生し易い。
このため、極細繊維を使用した起毛経編布帛を椅子張地や衣料生地等として使用する場合、その使用中に擦れ合った部分にだけ細かいピリング（毛玉・凹凸）が発生してバックスキン調の観を呈し、その擦れ合わない他の部分との外観上の差異によって使い古されたかの如き観を呈するようになる。
【００１１】
そこで本発明者は、（１）  起毛経編布帛をフロント筬とバック筬との２枚筬によって、そのフロント筬で編み込まれるフロント編糸とバック筬で編み込まれるバック編糸が一体になったニードルループを形成すると共に、（２）  フロント筬を多針振りとしてフロント編糸が隣り合う他のフロント編糸の形成するニードルループ列の上を越えて別の他のフロント編糸の形成するニードルループ列へと続く多針振りのシンカーループを形成する一方、（３）  バック筬を一針振りとしてバック編糸が隣り合う他のバック編糸の形成するニードルループへと続く一針振りのシンカーループを形成し、（４）  そのフロント編糸のシンカーループがバック編糸のシンカーループの上に重なるシンカーループ面に表裏するニードルループ面を起毛することとし、（５）  そのニードルループ面の起毛処理に先立ってシンカーループ面を起毛することを試みた。
【００１２】
その試みでは、そのフロント編糸のシンカーループは、それが多針振りであることから一針振りのバック編糸のシンカーループよりも糸足が長く、又、そのシンカーループは、シンカーループ面の最表面を構成していることから、ニードルループ面の起毛処理に先立つシンカーループ面への起毛前処理によって弛緩状態におかれることになる。
そのため、起毛前処理後のニードルループ面の起毛処理においては、フロント編糸のシンカーループに比して緊張状態にあって糸足の短いバック編糸のニードルループは、その相対的に糸足が長く弛緩状態にあるフロント編糸のニードルループに比して起毛され難くなる。
その結果、起毛処理の施されたニードルループ面は、その起毛し易いフロント編糸のニードルループの起毛毛羽に覆われたパイル面となる。
【００１３】
【特許文献１】特開平０９−１１１６４７（特許第２７３６５２０号公報）
【特許文献２】特開平０９−３０２５６０（特許第２８０５１４２号公報）
【発明の開示】
【発明が解決しようとする課題】
【００１４】
シンカーループ面を起毛処理してからニードルループ面を起毛処理する場合には、糸足の短いバック編糸のニードルループは、糸足が短く弛緩して脹らみ出たフロント編糸のニードルループに覆い隠され、起毛処理によるダメージ（損傷）を受けない。
そして、そのダメージ（損傷）のないバック編糸の構成する一針振りのベース編地のニードルループ面が、フロント編糸の起毛毛羽に覆われた起毛経編布帛が得られることになる。
【００１５】
しかし、シンカーループ面を起毛処理してからニードルループ面を起毛処理する場合には、起毛処理が二工程になるので、コスト高になり、生産性の点で問題がある。
そして、起毛し易くなったニードルループ面では、往々にして編糸の少なからず一部の繊維が引き千切られることなくループ状になったまま残され、ループ状のまま残された繊維が面ファスナーの雄型フックに引っ掻き出され毛羽立ち、ピリングが発生し易く、摩耗し易くなる。
【００１６】
そこで本発明は、シンカーループ面を起毛処理することなく、毛羽立ち難いニードルループ面を強いて起毛処理し、ニードルループ面の手触りをよくし、型際が鮮明な凹凸模様や捺染模様を描出することが出来、面ファスナー抵抗値が少なく、起毛毛羽が擦られて脱落することがなく、毛羽立ちによるピリングの発生がなく、耐摩耗性に優れ、椅子張地や衣料生地、袋物生地、敷布、敷物等に適し、その起毛面であるパイル面に捺染インクや樹脂組成物が浸透して剥離や亀裂の生じ難い塗膜を形成し、人工皮革や合成皮革の原布としても使用することが出来る起毛経編布帛を得ることを目的とする。
【課題を解決するための手段】
【００１７】
本発明に係る起毛経編布帛は、（ａ）  編成される経編地のニードルループ面側に位置するバック筬を第１筬とし、バック筬よりも経編地のシンカーループ面側に位置するバック筬以外の何れかの他の筬との少なくとも２枚の筬で編成され、（ｂ）  第１筬であるバック筬に通されたバック編糸１２が、１針振りのシンカーループ３２を形成して編み込まれ、（ｃ）  バック筬以外の何れかの他の筬に通された何れかの編糸１１が２針振り以上の多針振りのシンカーループ３１を形成して編み込まれており、（ｄ）  １針振りのシンカーループ３２を形成しているバック編糸１２が、経編地の編成後に熱収縮しており、（ｅ）  その１針振りのバック編糸１２の熱収縮率が、バック筬以外の何れかの他の筬に通されて多針振りのシンカーループを形成している多針振り編糸１１の熱収縮率よりも大きく、（ｆ）  経編地のニードルループ面に起毛処理が施されており、（ｇ）  経編地のニードルループ面が、バック筬以外の何れかの他の筬に通されて多針振りのシンカーループを形成している多針振り編糸１１の起毛毛羽に覆われたパイル面を構成していることを第１の特徴とする。
【００１８】
本発明に係る起毛経編布帛の第２の特徴は、上記第１の特徴に加えて、（ｈ）  ニードルループ面の起毛毛羽を構成している多針振り編糸１１が、単繊維繊度１．２ｄｔｅｘ以下の細手繊維によって構成されている点にある。
【００１９】
本発明に係る起毛経編布帛の第３の特徴は、上記第１、第２の何れかの特徴に加えて、（ｉ）  シンカーループ面からパイル面に至る経編地の総厚みが１．５ｍｍ以下である点にある。
【００２０】
本発明に係る起毛経編布帛の第４の特徴は、上記第１、第２、第３の何れかの特徴に加えて、（ｊ）  ニードルループ面の起毛毛羽を構成している多針振り編糸１１が、経編地のシンカーループ面側に位置するフロント筬によって編み込まれたフロント編糸であり、そのニードルループ面の起毛毛羽を構成している多針振り編糸１１が、経編地のニードルループ面に表裏するシンカーループ面の表面に浮き出た多針振りのシンカーループ３１を構成している点にある。
【００２１】
本発明に係る起毛経編布帛の第５の特徴は、上記第１、第２、第３、第４の何れかの特徴に加えて、（ｋ）  １針振りのシンカーループを形成しているバック編糸１２が、無捲縮繊維に成るマルチフィラメント糸である点にある。
【００２２】
本発明に係る起毛経編布帛の第６の特徴は、上記第１、第２、第３、第４、第５の何れかの特徴に加えて、（ｌ）  経編地のウェール密度（単位：ウェール／２５．４ｍｍ）とコース密度（単位：コース／２５．４ｍｍ）との積で表されるパイル密度（Ｍ）が、２０００個／（２５．４ｍｍ）2以上であり、（ｍ）  そのパイル密度の２倍（２Ｍ）と多針振り編糸１１の総繊度（Ｄ）（ｄｔｅｘ）との積（２Ｍ×Ｄ）で示されるパイル／デシテックス換算密度（ρ）が、４０００００ｄｔｅｘ／（２５．４ｍｍ）2以上であり、（ｎ）  ニードルループ面の起毛毛羽を構成している多針振り編糸１１と、１針振りのシンカーループを形成しているバック編糸１２が、熱可塑性合成繊維マルチフィラメント糸であり、（ｏ）  そのバック編糸１２の単繊維繊度が、その多針振り編糸１１の単繊維繊度よりも太い太手繊維を含んでいる点にある。
【００２３】
本発明に係る起毛経編布帛の第７の特徴は、上記第１、第２、第３、第４、第５、第６の何れかの特徴に加えて、（ｐ）  多針振り編糸１１の単繊維繊度がバック編糸１２の単繊維繊度の３分の１以下であり、（ｑ）  バック筬以外の何れかの他の筬に通されて多針振りのシンカーループを形成している多針振り編糸１１の細手繊維が、ニードルループ面においてバック編糸１２のニードルループ２２の隙間から掻き出されており、（ｒ）  その掻き出された多針振り編糸１１の繊維毛羽が、バック編糸１２のニードルループ２２の隙間を埋めてニードルループ面にパイル面を構成している点にある。
【発明の効果】
【００２４】
本発明（第１の特徴）では、多針振りのシンカーループを形成している多針振り編糸１１は、１針振りのシンカーループ３２を形成しているバック編糸１２に比して糸足が長く、ニードルループ面を起毛処理するときは、糸足の短いバック編糸１２に比して掻き出され易く、ニードルループ面に起毛毛羽が発生し易い。そして、１針振りのバック編糸１２には高熱収縮糸が使用されており、それが熱収縮しており、その熱収縮率が多針振り編糸１１の熱収縮率よりも大きいので、多針振り編糸１１とバック編糸１２の糸足の長短差が大きくなり、その結果、経編地の編成後の起毛処理時に、多針振り編糸１１が一層掻き出され易くなる一方、１針振りのバック編糸１２は、相対的に一層掻き出され難くなる。
その結果、ニードルループ面の起毛処理に先立って必要とされたシンカーループ面での予備起毛処理が不要になる。
【００２５】
本発明（第１の特徴）では、元々毛羽立ち難いニードルループ面を敢えて起毛処理するので、その後にニードルループ面が擦られても殊更毛羽立つことはなく、面ファスナー抵抗値が少なく、その後に毛羽立ってピリング（毛玉・凹凸）が発生するようなことは起き難くなる。
起毛処理によって掻き出される多針振り編糸１１よりもニードルループ面側に位置し、ニードルループ面の表面を構成しているバック編糸１２は、１針振りで編み込まれるので、そのバック編糸１２だけでも定形性のあるベース編地を構成しており、ベース編地を構成するバック編糸１２が、そのバック編糸１２を抱き込むように掻き出された多針振り編糸１１の起毛毛羽に覆われているので、そのバック編糸１２の構成するベース編地が擦られ難く、耐摩耗性に優れ、椅子張地や衣料生地等に適した起毛経編布帛が得られる。
そして、本発明（第１の特徴）では、起毛処理による毛羽立ちが少なくなるとしても、その起毛処理を施すニードルループ面は、ニードルループが一直線状に並んだ鎖編目列を形成していてシンカーループ面に比して見映えがよいので、従来シンカーループ面に施していたように強い起毛処理を必要とせず、ニードルループ面が僅かに毛羽立つ程度の起毛処理でもよく、その僅かな多針振り編糸１１の毛羽立ちによって滑らかで手触りのよいパイル面となる。
その毛羽立ちが僅かであれば、その起毛毛羽によってエンボス加工が妨げられることはなく、捺染インクや樹脂組成物が起毛毛羽に弾かれることなく塗着し易くなり、捺染インク浸透性に優れ、接着剤も塗着し易くなる。
このように、本発明（第１の特徴）によると、捺染インク浸透性に優れ、凹凸模様や捺染模様を型際鮮明に描出することが出来、耐摩耗性に優れ、面ファスナー抵抗値が少なく、ピリングの発生がなく、又、耐塗膜剥離性に優れ、人工皮革や合成皮革の原布にも適した起毛経編布帛が得られる。
【００２６】
本発明（第２の特徴）によると、多針振り編糸１１が、単繊維繊度１．２ｄｔｅｘ以下の細手繊維によって構成されているので、ニードルループ面での起毛処理によって掻き出し易く、その起毛処理を効率的に行うことが出来る。
【００２７】
本発明（第３の特徴）によると、毛羽立ち難いニードルループ面に起毛処理を施すので大きく毛羽立つことがなく、従って、シンカーループ面からパイル面に至る経編地の総厚みが１．５ｍｍ以下の起毛経編布帛が得易く、そのように毛羽立ちの少ない薄手の起毛経編布帛では、エンボスロールとバックアップロールの間で挟圧し易く、又、捺染インクが塗着し易いので、型際鮮明に凹凸模様や捺染模様を描出することが出来、又、起毛経編布帛を原布としてそのパイル面に樹脂組成物や接着剤を塗布して薄手で可撓性に富む人工皮革や合成皮革を得ることが出来る。
【００２８】
本発明（第４の特徴）によると、掻き出されてニードルループ面に起毛毛羽を構成する多針振り編糸１１が、その掻き出されるニードルループ面に表裏するシンカーループ面に浮き出たシンカーループ３１を形成するフロント筬に編み込まれたフロント編糸であり、そのシンカーループ３１が、何れの編糸によってもシンカーループ面（経編地）に押さえ付けられないフリーの浮出状態になっており、而も、熱収縮率の大きい１針振りのバック編糸１２の糸足との長短差によって弛緩状態になっているので、ニードルループ面での起毛処理によって掻き出し易く、その起毛処理を一層効率的に行うことが出来る。
【００２９】
本発明（第５の特徴）によると、ニードルループ面に起毛毛羽を形成しない１針振りのバック編糸１２が無捲縮繊維マルチフィラメント糸であれば嵩が低く、ニードルループ面への起毛処理において起毛針布の針先に触れ難く、従って、起毛処理においてダメージを受けることがなく、又、その１針振りのバック編糸１２の嵩が低くければ、多針振り編糸１１の起毛毛羽に抱き込まれるように覆い隠され易くなるので、長い起毛毛羽が発生するように多針振り編糸１１を強く起毛する必要がなく、起毛毛羽が短く、ピリングが発生し難く、凹凸模様や捺染模様が描出し易く、強度的に安定した起毛経編布帛を得ることが出来る。
【００３０】
本発明（第６の特徴）によると、１針振りのバック編糸１２の単繊維繊度が多針振り編糸１１の単繊維繊度よりも太ければ、その単繊維繊度の太いバック編糸１２に抑えられて多針振り編糸１１の細手繊維がパイル面を形成するために必要とされる以上に長く掻き出されることがなく、ニードルループ面への起毛処理時に多針振り編糸１１の受けるダメージが回避される。
多針振り編糸１１と１針振りのバック編糸１２が熱可塑性合成繊維マルチフィラメント糸であれば、ニードルループ面への加熱エンボス加工が容易になる。
そして、経編地のパイル密度（Ｍ）が２０００個／（２５．４ｍｍ）2 以上であり、パイル／デシテックス換算密度（ρ）が４０００００ｄｔｅｘ／（２５．４ｍｍ）2以上であれば、ニードルループ面が緻密で平滑なパイル面となり、椅子張地、衣料生地、袋物生地、敷布、敷物、合成皮革原布、人工皮革原布等に適した起毛経編布帛が得られる。
【００３１】
本発明（第７の特徴）では、多針振り編糸１１の単繊維繊度をバック編糸１２の単繊維繊度の３分の１以下としたので、多針振り編糸１１がニードルループ面に掻き出され易く、起毛過程では、起毛し難いバック編糸１２が掻き出された多針振り編糸１１の繊維毛羽に覆われて益々起毛し難くなる一方、多針振り編糸１１の細手繊維は引き千切られて短い起毛毛羽を形成することになり、その多針振り編糸１１の細手繊維がループ状に掻き出されることがなく、従って、面ファスナー抵抗値が少なく、バック編糸１２のニードルループ２２の隙間が多針振り編糸１１の起毛毛羽に埋められ、その多針振り編糸１１の起毛毛羽にバック編糸１２が包まれて、ニードルループ面は感触が滑らかで軟らかいパイル面となる。
【発明を実施するための最良の形態】
【００３２】
ニードルループ面への起毛処理時に多針振り編糸１１の細手繊維は引き千切られて短い起毛毛羽を形成し、捺染インク浸透性と耐塗膜剥離性に優れ、その細手繊維が異常に長く掻き出されて多針振り編糸１１がダメージを受けることがなく、又、起毛し難いバック編糸１２も多針振り編糸１１の起毛毛羽に包まれてダメージを受けることがなく、面ファスナー抵抗値が少なく、多針振り編糸１１の短い起毛毛羽による感触が滑らかで軟らかいパイル面を形成するためには、バック編糸１２の単繊維繊度を概して３．５〜７．０ｄｔｅｘとし、多針振り編糸１１の単繊維繊度を概して０．３〜１．２ｄｔｅｘとし、多針振り編糸１１の単繊維繊度がバック編糸１２の単繊維繊度の３分の１以下になるようにする。
【００３３】
パイル層の嵩比重は、パイル層の緻密度を知る手掛りとなるファクタであり、パイル布帛の単位面積から刈り取ったパイル繊維の質量とパイル層の厚みによって算定される。
しかし、パイル層の厚みが１．５ｍｍ以下のパイル布帛、特に、シンカーループ面からニードルループ面に至る総厚みが１．５ｍｍ以下となる起毛経編布帛では、そのパイル層を構成している起毛毛羽の全てを刈り取ることは極めて困難なことである。
加えて、本発明では、シンカーループ面に比して起毛が困難なニードルループ面において、バック編糸ニードルループ２２の下側に位置して起毛が不可能視される多針振り編糸のニードルループ２１を種々の工夫を凝らして起毛し、そのバック編糸ニードルループ２２の下から掻き出される多針振り編糸１１の起毛毛羽によってニードルループ面にパイル層を形成している関係上、多針振り編糸１１の全ての繊維が掻き出されているとは言い難い。
そこで、本発明では、パイル密度の２倍（２Ｍ）とパイル糸である多針振り編糸１１の総繊度（Ｄ）（ｄｔｅｘ）との積（２Ｍ×Ｄ）で示されるパイル／デシテックス換算密度（ρ）をもってパイル層の嵩比重に代用している。
ここに、パイル／デシテックス換算密度（ρ）とは、パイル布帛の単位面積（［２５．４ｍｍ］2 ）に含まれる全ての起毛毛羽（パイル繊維）を太い一本の繊維に集約した場合の当該一本の仮想繊維の繊度、即ち、パイル布帛の単位面積内（［２５．４ｍｍ］2）に植設されていると仮想することの出来る太い一本の仮想パイル繊維の繊度を意味する。
しかし、本発明では、上記の通り、多針振り編糸１１のニードルループ２１の全繊維が掻き出されているとは言い難い一方、多針振り編糸のニードルループ２１の全繊維の中の何本かの繊維が掻き出されずに残存するのかを知ることも殆ど不可能である。
そこで、本発明では、多針振り編糸のニードルループ２１の全繊維が掻き出されていると仮定した上で、多針振り編糸の繊維フィラメントの総本数から算定される多針振り編糸の繊維フィラメントに構成されるパイル繊維を太い一本の仮想繊維に集約した場合の当該一本の仮想繊維の繊度、即ち、パイル布帛の単位面積内（［２５．４ｍｍ］2）に植設されていると仮想することの出来る太い一本の仮想パイル繊維の繊度によってパイル／デシテックス換算密度（ρ）を算定している。
そのパイル層の緻密度を知る手掛りであるパイル／デシテックス換算密度（ρ）の算定において、パイル密度を２倍（２Ｍ）とするのは、パイル糸である多針振り編糸がＵ字状を成してベース編地に係止され、そのベース編地に係止されてＵ字状を成す多針振り編糸が沈糸部分（シンカーループ３１）の両端からそれぞれ１本（合計２本）のパイルが一番（つがい）になって突き出ていることによる。
【００３４】
本発明を効果的に実施する上では、パイル／デシテックス換算密度（ρ）を４０００００ｄｔｅｘ／（２５．４ｍｍ）2 以上に、好ましくは６５００００ｄｔｅｘ／（２５．４ｍｍ）2以上にし、パイル表面に突き出る低収縮性繊維の単繊維繊度を１．２ｄｔｅｘ以下にすることが望ましい。
【００３５】
本発明に係る起毛経編布帛は、経編地のニードルループ面側に位置するバック筬と、経編地のシンカーループ面側に位置するフロント筬との少なくとも２枚の筬を有する２枚筬経編機によって編成される。
【００３６】
しかし、本発明に係る起毛経編布帛は、バック筬とフロント筬の間に、バック筬を第１筬とし、ニードルループ面側からシンカーループ面側へと順次第２筬、第３筬、第４筬と１枚或いは複数枚のミドル筬が配置されている複数筬経編機によって編成することも出来る。
その場合、ニードルループ面側に位置する第１筬（バック筬）に通されたバック編糸１２を、隣り合うニードルループ列（ウェール）とニードルループ列（ウェール）の間で第１筬と共にシフト（移動）させ、コース方向Ｃにおいて隣り合うニードルループ列（４１・４２・４３）を超えることなくウェール方向Ｗにジグザグに続く１針振りのシンカーループ３２を形成して編み込む。
コース方向Ｃにおいて隣り合うニードルループ列（４１・４２・４３）を超えて複数のウェール間でシフト（移動）して２針振り以上の多針振りのシンカーループ３１を形成する多針振り編糸１１は、何れかのミドル筬に通されたものであってもよいし、又、フロント筬に通されたものであってもよい。
しかし、多針振り編糸１１は、それを起毛処理してニードルループ面に掻き出し、それによる起毛毛羽をニードルループ面に発生させてパイル層を形成するものであるから、他の何れの編糸によっても経編地に押さえ付けられず、シンカーループ面において解放されてフリーの浮出状態になっていることが望ましい。
従って、バック筬とフロント筬と共にミドル筬を使用して起毛経編布帛を編成する場合には、シンカーループ面に浮き出たシンカーループ３１を形成することになるフロント筬にだけではなく、ミドル筬にも多針振り編糸１１を通す。
そうすると、フロント筬に通した多針振り編糸１１だけではなく、ミドル筬に通した多針振り編糸１１も掻き出されてニードルループ面の起毛毛羽が緻密になり、一層滑らかで手触りのよい起毛経編布帛が得られる。
【００３７】
多針振り編糸１１のシフト（移動）するウェール間隔の数が５、即ち、隣り合うニードルループ列が４列を超えるときは、シンカーループ３１が余りにも長くなり、そのニードルループ面に掻き出される起毛毛羽も長く乱れたものとなる。
従って、多針振り編糸１１をシフト（移動）して超えるウェール間隔の数は２（２針振り）乃至５（５針振り）にするとよい。
図１と図２は、第１筬（バック筬）に通されたバック編糸１２を、コース方向Ｃにおいて隣り合うニードルループ列（４１・４２・４３）を超えることなくウェール方向Ｗにジグザグに続く１針振りとし、第２筬（フロント筬）に通されたフロント編糸１１を、コース方向Ｃにおいて隣り合う２列のニードルループ列（４１・４２・４３）を超えつつウェール方向Ｗにジグザグに続く３針振りとして編成された経編布帛を図示する。
【実施例】
【００３８】
［耐塗膜剥離性試験］
スクリーン捺染機に通して起毛経編布帛のパイル面に捺染インキを印捺し、そのインキ塗膜の耐剥離性を試験する。
耐塗膜剥離性試験には、ＪＩＳ−Ｋ−６４０４（ゴム引布・プラスチック引布試験方法−第６部：もみ試験）に準じ、ＪＩＳ−Ｌ−１０９６に規定のスコット型もみ試験機を用い、起毛経編布帛から幅２５ｍｍ・長さ１５０ｍｍの試験片をタテ・ヨコ方向に４枚ずつ採取する。
タテ・ヨコの方向が同じの試験片を２枚１組として各試験片を、つかみ間隔を３０ｍｍとして治具でつかみ、各組２枚の試験片のパイル面を向かい合わせにしてもみ試験機にセットする。
もみ試験機にセットした２枚の試験片のパイル面を触れ合わせ、その重なり合った状態で９．８Ｎの荷重を掛け、つかみ治具を往復移動して２枚の試験片を２０００回揉む。
つかみ治具の往復移動距離は５０ｍｍとし、つかみ治具の往復移動速度は１分間に１２０回とする。
【００３９】
［耐塗膜剥離性評価］
もみ試験機から取り外した試験片のパイル面を観察し、その耐塗膜剥離性を次の等級をもって評価する。
５級；インキ塗膜に剥離・亀裂・損傷が全く認められない。
４級；インキ塗膜に剥離・損傷が認められるが、塗膜の亀裂は認められない。
３級；インキ塗膜に剥離・亀裂・損傷が僅かに認められるが、目立つ程ではない。
２級；インキ塗膜に剥離・損傷が認められるが、塗膜の亀裂は目立つ程ではない。
１級；インキ塗膜に剥離・亀裂・損傷が著しく認められる。
【００４０】
［耐摩耗性試験］
起毛経編布帛から直径１２０ｍｍの試験片を１枚採取し、試験片の中心に直径約６ｍｍの孔を開け、ＪＩＳ−Ｌ−１０９６に規定のテーバー摩耗試験機にセットする。
試験機における摩耗輪をＣＳ−１０摩耗輪として試験片のパイル面に当て、摩耗輪に荷重９．８Ｎを掛け、回転速度を７０ｒｐｍとして１０００回試験片を回転する。
【００４１】
［耐摩耗性評価］
摩耗試験機から取り外した試験片のパイル面を観察し、その耐摩耗性を次の等級をもって評価する。
５級；パイル面に状態変化が認められない。
４級；パイル面に状態が変化しているが、摩耗は殆ど認められない。
３級；パイル面の摩耗が目立ち、毛倒れやパイル切れが認められる。
２級；パイル面が摩耗して地糸がパイル面に露顕しているのが認められる。
１級；パイル面に著しい損傷が認められる。
【００４２】
［捺染インク浸透性試験］
スクリーン捺染機に通して起毛経編布帛のパイル面に捺染インキを印捺し、そのインキ塗膜によって捺染インクの浸透度合を試験する。
捺染インキを印捺した起毛経編布帛から幅２００ｍｍ・長さ１００ｍｍの試験片をタテ・ヨコ方向に各１枚（合計２枚）採取する。
ヨコ方向に採取した試験片には両端幅方向（幅２００ｍｍ）に、タテ方向に採取した試験片には両端長さ方向（幅１００ｍｍ）に、それぞれ両端に質量３００ｇの治具を取り付け、水平に支架して二等辺山形断面形状を成すＬ形アングル（フランジ・ウエブサイズ４０ｍｍのＬ形鋼）に引っ掛けて両端を吊り下ろす。
【００４３】
［捺染インク浸透性評価］
両端の治具からの荷重によって緊張された試験片のインキ塗膜を観察し、捺染インキが浸透していないインキ塗膜の下のパイル繊維の無着色生地の色が、そのパイル面のインキ塗膜の表面に露顕するか否かによって、捺染インク浸透性を次の等級をもって評価する。
５級；無着色生地色がインキ塗膜の表面に全く認められない。
４級；無着色生地色がインキ塗膜の表面に微かに認められるが、殆ど目立たない。
３級；無着色生地色がインキ塗膜の表面に認められるが、目立ちが少ない。
２級；無着色生地色がインキ塗膜の表面に明らかに認められ、稍々目立つ。
１級；無着色生地色がインキ塗膜の表面に明らかに認められ、著しく目立つ。
【００４４】
［面ファスナー抵抗値測定試験第１法］
起毛経編布帛から幅１００ｍｍ・長さ１５０ｍｍの試験片をタテ・ヨコ方向に各６枚ずつ採取し、その試験片をそれぞれ長さ方向を傾斜方向に向けて水平に支持された傾斜板（東洋精機製作所製ＡＮ型）に載せ、その試験片に、縦横寸法が１００ｍｍ×５０ｍｍであり、質量が５００ｇであり、底面（全面）に面ファスナーを取り付けた摩擦子を、その底面の面ファスナーを試験片に向けて載せ、毎秒２．７度の速さで傾斜板を傾け、摩擦子が滑降し始めた時点での傾斜板の傾斜角度θからｔａｎθの値を算出する。
その各試験片のｔａｎθの平均値をもって面ファスナーに対する起毛経編布帛のパイル面の抵抗値とする。
傾斜板には、摩擦子を載せる際に摩擦子がズレ移動しないように仮止めするストッパーを付設しておく。
面ファスナーには、クイックロンＲ・スタンダードタイプ・フックＡ面・ノーマルタイプの面ファスナー（ＹＫＫ株式会社製品）を使用する。
【００４５】
［面ファスナー抵抗値測定試験第２法］
前記の面ファスナー抵抗値測定試験１法における操作において、クイックロンＲ・スタンダードタイプ・フックＡ面・ノーマルタイプの面ファスナー（ＹＫＫ株式会社製品）に代えて、クイックロンＲ・マッシュルームタイプ・フックＡ面・マッシュルームフックタイプの面ファスナー（ＹＫＫ株式会社製品）を摩擦子の底面（全面）に取り付けて試験操作する。
【００４６】
［実施例１］
バック筬とフロント筬との２枚筬を具備するトリコット経編機のバック筬に単繊維繊度５．６ｄｔｅｘ・総繊度８４ｄｔｅｘの高熱収縮性ポリエステル無捲縮繊維マルチフィラメント糸を１針振り編糸として通し、フロント筬に単繊維繊度０．４６ｄｔｅｘ・総繊度２００ｄｔｅｘの低熱収縮性ポリエステル無捲縮繊維マルチフィラメント糸を多針振り編糸として通し、バック筬を編組織パターン／１−０／１−２／………の順に操作し、フロント筬を編組織パターン／１−０／２−３／………の順に操作して編成した経編布帛を沸騰水にて処理して高熱収縮性ポリエステル繊維に熱収縮を顕現させ、ニードルループ面を起毛し、ウェール密度３５Ｗ／２５．４ｍｍ、コース密度６８Ｃ／２５．４ｍｍ、パイル密度２３８０個／（２５．４ｍｍ）2、パイル／デシテックス換算密度９５２０００ｄｔｅｘ／（２５．４ｍｍ）2 、総厚み１．３ｍｍの起毛経編布帛に仕上げた。
【００４７】
［実施例２］
バック筬とミドル筬とフロント筬との３枚筬を具備するトリコット経編機のバック筬に単繊維繊度５．６ｄｔｅｘ・総繊度８４ｄｔｅｘの高熱収縮性ポリエステル無捲縮繊維マルチフィラメント糸を１針振り編糸として通し、ミドル筬に単繊維繊度０．５８ｄｔｅｘ・総繊度８４ｄｔｅｘの低熱収縮性ポリエステル無捲縮繊維マルチフィラメント糸を多針振り編糸として通し、フロント筬に単繊維繊度０．５８ｄｔｅｘ・総繊度８４ｄｔｅｘの低熱収縮性ポリエステル無捲縮繊維マルチフィラメント糸を多針振り編糸として通し、バック筬を編組織パターン／１−０／１−２／………の順に操作し、ミドル筬を編組織パターン／１−０／２−３／………の順に操作し、フロント筬を編組織パターン／３−２／０−１／………の順に操作して編成した経編布帛を沸騰水にて処理して高熱収縮性ポリエステル無捲縮繊維に熱収縮を顕現させ、ニードルループ面を起毛し、ウェール密度４０Ｗ／２５．４ｍｍ、コース密度６４Ｃ／２５．４ｍｍ、パイル密度２５６０個／（２５．４ｍｍ）2、パイル／デシテックス換算密度８６０１６０ｄｔｅｘ／（２５．４ｍｍ）2 、総厚み１．０ｍｍの起毛経編布帛に仕上げた。
【００４８】
［実施例３］
バック筬とミドル筬とフロント筬との３枚筬を具備するトリコット経編機のバック筬に単繊維繊度５．６ｄｔｅｘ・総繊度８４ｄｔｅｘの高熱収縮性ポリエステル無捲縮繊維マルチフィラメント糸を１針振り編糸として通し、ミドル筬に単繊維繊度０．５８ｄｔｅｘ・総繊度８４ｄｔｅｘの低熱収縮性ポリエステル捲縮繊維マルチフィラメント糸を多針振り編糸として通し、フロント筬に単繊維繊度０．５８ｄｔｅｘ・総繊度８４ｄｔｅｘの低熱収縮性ポリエステル無捲縮繊維マルチフィラメント糸を多針振り編糸として通し、バック筬を編組織パターン／１−０／１−２／………の順に操作し、ミドル筬を編組織パターン／１−０／２−３／………の順に操作し、フロント筬を編組織パターン／３−２／０−１／………の順に操作して編成した経編布帛を沸騰水にて処理して高熱収縮性ポリエステル無捲縮繊維に熱収縮を顕現させ、ニードルループ面を起毛し、ウェール密度４０Ｗ／２５．４ｍｍ、コース密度６６Ｃ／２５．４ｍｍ、パイル密度２６４０個／（２５．４ｍｍ）2、パイル／デシテックス換算密度８８７０４０ｄｔｅｘ／（２５．４ｍｍ）2 、総厚み１．２ｍｍの起毛経編布帛に仕上げた。
【００４９】
［実施例４］
バック筬とミドル筬とフロント筬との３枚筬を具備するトリコット経編機のバック筬に単繊維繊度５．６ｄｔｅｘ・総繊度８４ｄｔｅｘの高熱収縮性ポリエステル無捲縮繊維マルチフィラメント糸を１針振り編糸として通し、ミドル筬とフロント筬に単繊維繊度０．５８ｄｔｅｘ・総繊度８４ｄｔｅｘの低熱収縮性ポリエステル無捲縮繊維マルチフィラメント糸を多針振り編糸として通し、バック筬を編組織パターン／１−０／１−２／………の順に操作し、ミドル筬を編組織パターン／１−０／２−３／………の順に操作し、フロント筬を編組織パターン／１−０／２−３／………の順に操作して編成した経編布帛を沸騰水にて処理して高熱収縮性ポリエステル無捲縮繊維に熱収縮を顕現させ、ニードルループ面を起毛し、ウェール密度３９Ｗ／２５．４ｍｍ、コース密度７０Ｃ／２５．４ｍｍ、パイル密度２７３０個／（２５．４ｍｍ）2、パイル／デシテックス換算密度９１７２８０ｄｔｅｘ／（２５．４ｍｍ）2 、総厚み１．１ｍｍの起毛経編布帛に仕上げた。
【００５０】
［実施例５］
バック筬とミドル筬とフロント筬との３枚筬を具備するトリコット経編機のバック筬に単繊維繊度５．６ｄｔｅｘ・総繊度８４ｄｔｅｘの高熱収縮性ポリエステル無捲縮繊維マルチフィラメント糸を１針振り編糸として通し、ミドル筬に単繊維繊度０．５８ｄｔｅｘ・総繊度８４ｄｔｅｘの低熱収縮性ポリエステル捲縮繊維マルチフィラメント糸を多針振り編糸として通し、フロント筬に単繊維繊度０．５８ｄｔｅｘ・総繊度８４ｄｔｅｘの低熱収縮性ポリエステル無捲縮繊維マルチフィラメント糸を多針振り編糸として通し、バック筬を編組織パターン／１−０／１−２／………の順に操作し、ミドル筬を編組織パターン／１−０／２−３／………の順に操作し、フロント筬を編組織パターン／１−０／２−３／………の順に操作して編成した経編布帛を沸騰水にて処理して高熱収縮性ポリエステル無捲縮繊維に熱収縮を顕現させ、ニードルループ面を起毛し、ウェール密度３８Ｗ／２５．４ｍｍ、コース密度６９Ｃ／２５．４ｍｍ、パイル密度２６２２個／（２５．４ｍｍ）2、パイル／デシテックス換算密度８８０９９２ｄｔｅｘ／（２５．４ｍｍ）2 、総厚み１．２ｍｍの起毛経編布帛に仕上げた。
【００５１】
［比較例１］
バック筬とフロント筬との２枚筬を具備するトリコット経編機のバック筬に単繊維繊度２．４ｄｔｅｘ・総繊度８４ｄｔｅｘの低熱収縮性ポリエステル無捲縮繊維マルチフィラメント糸を１針振り編糸として通し、フロント筬に単繊維繊度０．３６ｄｔｅｘ・総繊度６２ｄｔｅｘの低熱収縮性ポリエステル無捲縮繊維マルチフィラメント糸と単繊維繊度２．８ｄｔｅｘ・総繊度３３ｄｔｅｘの高熱収縮性ポリエステル無捲縮繊維マルチフィラメント糸を混繊した合計繊度９５ｄｔｅｘの複合マルチフィラメント糸を多針振り編糸として通し、バック筬を編組織パターン／１−０／１−２／………の順に操作し、フロント筬を編組織パターン／１−０／５−６／………の順に操作して編成した経編布帛を沸騰水にて処理して高熱収縮性ポリエステル無捲縮繊維に熱収縮を顕現させ、シンカーループ面を起毛し、ウェール密度４４Ｗ／２５．４ｍｍ、コース密度８０Ｃ／２５．４ｍｍ、パイル密度３５２０個／（２５．４ｍｍ）2、パイル／デシテックス換算密度６６８８００ｄｔｅｘ／（２５．４ｍｍ）2 、総厚み１．６ｍｍの起毛経編布帛に仕上げた。
【００５２】
［比較例２］
バック筬とミドル筬とフロント筬との３枚筬を具備するトリコット経編機のバック筬に単繊維繊度０．２４ｄｔｅｘ・総繊度８４ｄｔｅｘの低熱収縮性ポリエステル無捲縮繊維マルチフィラメント糸と単繊維繊度５．６ｄｔｅｘ・総繊度３３ｄｔｅｘの高熱収縮性ポリエステル無捲縮繊維マルチフィラメント糸を混繊した合計繊度１１７ｄｔｅｘの複合マルチフィラメント糸を１針振り編糸として通し、ミドル筬に単繊維繊度５．６ｄｔｅｘ・総繊度８４ｄｔｅｘの高熱収縮性ポリエステル捲縮繊維マルチフィラメント糸を多針振り編糸として通し、フロント筬に単繊維繊度３．５ｄｔｅｘ・総繊度８４ｄｔｅｘの低熱収縮性ポリエステル無捲縮繊維マルチフィラメント糸を多針振り編糸として通し、バック筬を編組織パターン／１−０／３−４／………の順に操作し、ミドル筬を編組織パターン／０−１／２−１／………の順に操作し、フロント筬を編組織パターン／２−１／０−１／………の順に操作して編成した経編布帛を沸騰水にて処理して高熱収縮性ポリエステル無捲縮繊維に熱収縮を顕現させ、ニードルループ面を起毛し、ウェール密度３９Ｗ／２５．４ｍｍ、コース密度５９Ｃ／２５．４ｍｍ、パイル密度２３０１個／（２５．４ｍｍ）2
、パイル／デシテックス換算密度５３８４３４ｄｔｅｘ／（２５．４ｍｍ）2 、総厚み１．４ｍｍの起毛経編布帛に仕上げた。
【００５３】
実施例と比較例に使用のマルチフィラメント糸の熱収縮率は表１に示す通りである。
【００５４】
【表１】
2010013766.tif 000003
【００５５】
上記［表１］の面ファスナー抵抗値のデータ欄に「測定不能」とあるのは、面ファスナー抵抗値が１．８以上であることを示す。
【００５６】
［評価］
上記［表１］の品質特性試験データが示すように、実施例４と５の起毛経編布帛では、毛羽立ちが少なく、布帛の総厚みが薄くても起毛面が滑らかで耐摩耗性に優れ、面ファスナーに触れて毛羽立つことがなく、捺染インク浸透性と耐塗膜剥離性に優れ、インキ塗膜が亀裂したり、インキ塗膜の表面に起毛パイル繊維の無着色生地の色が露顕することがなく、型際が先鋭で鮮明な捺染模様が描出された。
これに対し、比較例１・２の起毛経編布帛では、毛羽立ちが多く、分厚く、ピリングが発生しているかの如き観を呈し、耐摩耗性に劣り、耐摩耗性試験後の起毛パイル面には毛羽立ちとピリングによる摩耗輪の跡をハッキリ看取され、捺染インク浸透性と耐塗膜剥離性を欠き、特に比較例１の起毛経編布帛では、捺染インクの印捺された細線が無着色生地色に細かく分断された破線の如き観を呈していた。
尚、上記［表１］において、実施例１と２と３の起毛経編布帛の品質特性試験は省略されている。
【図面の簡単な説明】
【００５７】
【図１】本発明に係る起毛経編布帛の起毛処理前の裏面図である。
【図２】本発明に係る起毛経編布帛の起毛処理前の表面図である。
【符号の説明】
【００５８】
１１：フロント編糸
１２：バック編糸
２１：フロント編糸ニードルループ
２２：バック編糸ニードルループ
３１：フロント編糸シンカーループ
３２：バック編糸シンカーループ
４１：ニードルループ列
４２：ニードルループ列
４３：ニードルループ列
Ｃ  ：コース方向
Ｗ  ：ウェール方向
【図１】
2010013766.tif 000004
【図２】
2010013766.tif 000005